(57)【特許請求の範囲】
【請求項１】
一般式（１）または（２）で表されるホスホリルコリン構造を側鎖に有するジオールを少なくともジオール成分の一部として用いて得られるポリウレタン又はポリウレタンウレアを含むことを特徴とする抗血栓性の向上した血液浄化膜。
【化１】
0003601662.tif 000009
【化２】
0003601662.tif 000010
［上記式（１）および（２）においてＲ１  は炭素数１〜２０のアルキル基、炭素数６〜１２のアリール基、炭素数７〜２０のアラルキル基、または下記基
Ｒ４  −（Ａ）ｎ−
（Ａはオキシエチレン、オキシプロピレン、オキシブチレン、オキシペンタメチレン、オキシヘキサメチレン基であり、これらの群から選ばれる１種または２種以上が混在してもよく、結合順はランダムでもよい。ｎは１から３０の整数である。Ｒ４  は炭素数１〜２０のアルキル基、または炭素数６〜１２のアリール基、炭素数７〜２０のアラルキル基である。）である。Ｒ２  、Ｒ３  は炭素数１〜２０のアルキル基、炭素数６〜１２のアリール基、または炭素数７〜２０のアラルキル基であり、それぞれ同じであっても異なっていてもよい。Ｒ５  、Ｒ６  は炭素数２〜１０のアルキレン基であり、Ｒ５  、Ｒ６  はそれぞれ同じであっても異なっていてもよい。ｍは１〜１０の整数である。Ｒ７  は、水素原子、炭素数１〜２０のアルキル基、炭素数６〜１２のアリール基または炭素数７〜２０のアラルキル基である。］
【請求項２】
一般式（１）または（２）で表されるホスホリルコリン構造を側鎖に有するジオールを少なくともジオール成分の一部として用いて得られるポリウレタン又はポリウレタンウレアの含有量が膜に対して、０．０１〜３０重量％である請求項１記載の抗血栓性の向上した血液浄化膜。
【請求項３】
一般式（１）または（２）で表されるホスホリルコリン構造に由来するリンをポリマー１ｇ当たり０．０３〜１．３０ミリモル含むポリウレタンまたはポリウレタンウレアである請求項１または２記載の抗血栓性の向上した血液浄化膜。
【請求項４】
一般式（１）または（２）で表されるホスホリルコリン構造を側鎖に有するジオールを少なくともジオール成分の一部として用いて得られるポリウレタン又はポリウレタンウレアを含む製膜原液から製膜された請求項１乃至３記載の抗血栓性の向上した血液浄化膜。
【請求項５】
一般式（１）または（２）で表されるホスホリルコリン構造を側鎖に有するジオールを少なくともジオール成分の一部として用いて得られるポリウレタン又はポリウレタンウレアが、少なくとも血液が接触する面にコーティングされている請求項１乃至３記載の抗血栓性の向上した血液浄化膜。
【発明の詳細な説明】
【０００１】
【発明の属する技術分野】
本発明は抗血栓性の向上した血液浄化膜に関する。詳しくは、血液透析、血液透析濾過、血液濾過、血漿分離、人工肺等に用いられる抗血栓性が向上した血液浄化膜に関する。さらに詳しくは、長期間にわたって連続的に体外循環に使用される抗血栓性が向上した血液浄化膜に関する。
【０００２】
【従来の技術】
膜を用いた血液浄化療法としては、慢性腎不全患者の延命法として用いられる血液透析、血液透析濾過、血液濾過や、リウマチ、高脂血症の治療に用いられる血漿分離や血漿交換、開心術時に用いられる人工肺等がある。
【０００３】
これらの膜を用いた血液浄化療法は、通常、患者より血液を体外に取り出し、血液浄化膜により、透析、濾過、透析濾過、血漿分離、酸素付加等の処理を行い、血液を患者に返却する体外循環と呼ばれる手段が通常とられる。ここで、一般に体外に取り出された血液は、外部の異物と接触すると凝固する性質を持っているので、体外循環においては、血液が血液浄化膜内で凝固し、血栓が形成することを防ぐため、体外へ取り出された血液にヘパリン等の抗凝固剤が添加される。
【０００４】
近年、術後腎不全や急性腎不全、急性薬物中毒、劇症肝炎等の治療に、持続的血液濾過、持続的血液透析、持続的血液透析濾過と呼ばれる持続的血液浄化療法が広く行われている。これは、通常の慢性腎不全患者の治療に用いられる血液透析が１回あたり４〜５時間の治療であるのに対し、持続的血液浄化では１回当たり１２時間〜数日間にわたって、連続的に体外循環治療を行うものである。これにより病因物質や水分の連続除去が可能となり、上記重篤な疾病の改善に大きな効果を上げている。このように長期間にわたる持続治療の際、患者の容体によっては、使用する抗凝固剤の量が制限されたり、血液が凝固しやすい状態にあることが多く、使用される血液浄化膜には、高い血液適合性、抗血栓性が要求される。
【０００５】
ところで、このような血液浄化に用いられる膜の素材として、人工腎臓としては、再生セルロース、鹸化セルロース、セルロースジアセテート、セルローストリアセテートや再生セルロース膜表面にポリエチレングリコールやビタミンＥ等を固定化した修飾セルロースなどのセルロース類、ポリアクリロニトリル、ポリスルホン、ポリエーテルスルホン、ポリメチルメタクリレート、エチレンビニルアルコール共重合体等の合成高分子が、血漿分離膜としては、セルローストリアセテートやポリビニルアルコール、ポリスルホン、ポリプロピレン等が、人工肺としてはポリプロピレンやシリコン等が用いられている。これらの血液浄化膜素材は、汎用プラスチックや繊維素材を血液浄化膜用途に転用しただけに過ぎず、大量生産されているために、低コストで入手でき、製膜も比較的容易ではあるが、血液浄化膜用途を主眼として開発されたものではないので、血液浄化膜として十分な血液適合性や抗血栓性を持っているとは言えない。
【０００６】
一部の修飾セルロースには、前述のようにポリエチレングリコールやビタミンＥを膜表面に固定化し、血液適合性を向上する試みが為されているものの、これらの効果は血液が異物と接触した際の補体活性を抑制することを目的になされたものであり、抗血栓性が充分に向上しているとは言いにくく、また、これらの物質を膜に固定化することは、製膜工程の複雑化、コストアップにつながっている。
【０００７】
近年、生体適合性の官能基として活発に研究されているものの１つにホスホリルコリン構造がある。このホスホリルコリン構造は生体膜を形成しているリン脂質、つまり、ホスファチジルコリンと類似構造である。このため、ホスホリルコリン構造を分子内に有する高分子材料は、生体との親和性が高く、抗血栓性材料として有用である。
例えば、２−メタクリロイルオキシエチルホスホリルコリンを含む重合体は、細胞膜外壁の構成成分の１つであるホスファチジルコリンと類似の構造を有し、生体由来のリン脂質を積極的に吸着させることによって生体膜類似表面を形成し、優れた血液適合性が得られることが報告されている（例えば、特開昭５４−６３０２５号公報、特開昭６３−９６２００号公報など）。また、ポリウレタンの主鎖にホスホリルコリン基を導入することにより同様に優れた血液適合性が得られることが報告されている（特開昭６２−５００７２６号公報、特開平０８−１３４０８５号公報、特開平０８−２５９６５４号公報、ＷＯ８６／０２９３３）しかしながら、これらの材料は、医療材料として十分満足できる抗血栓性を発揮するには至っていない。
【０００８】
特開平７−２３１９３５には、再生セルロース膜に２−メタクリロイルオキシエチルホスホリルコリンおよびその単量体の共重合体である分子量１０００〜１００万の高分子酸がエステル結合した、抗血栓性再生セルロース膜が開示されているが、これらは膜面への結合が困難であり、また結合した高分子酸が脱落しやすい等の欠点がある。
【０００９】
【発明が解決しようとする課題】
本発明の目的は、上記従来技術の問題を解消し、血液浄化膜として十分な生体適合性、抗血栓性を有する膜を提供することにある。
【００１０】
【課題を解決するための手段】
本発明者は、前記課題に鑑み鋭意検討した結果、特定のホスホリルコリン類似基（以下ホスホリルコリン基と略記する）を側鎖に有する特定構造のポリウレタン又はポリウレタンウレアを含む血液浄化膜が上記目的を達成しうるものであることを見出した。本発明は即ち、
▲１▼  一般式（１）または（２）で表されるホスホリルコリン構造を側鎖に有するジオールを少なくともジオール成分の一部として用いて得られるポリウレタン又はポリウレタンウレアを含むことを特徴とする抗血栓性の向上した血液浄化膜。
【００１１】
【化３】
0003601662.tif 000002
【００１２】
【化４】
0003601662.tif 000003
［上記式（１）および（２）においてＲ１  は炭素数１〜２０のアルキル基、炭素数６〜１２のアリール基、炭素数７〜２０のアラルキル基、または下記基
Ｒ４  −（Ａ）ｎ−
（Ａはオキシエチレン、オキシプロピレン、オキシブチレン、オキシペンタメチレン、オキシヘキサメチレン基であり、これらの群から選ばれる１種または２種以上が混在してもよく、結合順はランダムでもよい。ｎは１から３０の整数である。Ｒ４  は炭素数１〜２０のアルキル基、または炭素数６〜１２のアリール基、炭素数７〜２０のアラルキル基である。）である。Ｒ２  、Ｒ３  は炭素数１〜２０のアルキル基、炭素数６〜１２のアリール基、または炭素数７〜２０のアラルキル基であり、それぞれ同じであっても異なっていてもよい。Ｒ５  、Ｒ６  は炭素数２〜１０のアルキレン基であり、Ｒ５  、Ｒ６  はそれぞれ同じであっても異なっていてもよい。ｍは１〜１０の整数である。Ｒ７  は、水素原子、炭素数１〜２０のアルキル基、炭素数６〜１２のアリール基または炭素数７〜２０のアラルキル基である。］
▲２▼  一般式（１）または（２）で表されるホスホリルコリン構造を側鎖に有するジオールを少なくともジオール成分の一部として用いて得られるポリウレタン又はポリウレタンウレアの含有量が膜に対して、０．０１〜３０重量％である上記▲１▼記載の抗血栓性の向上した血液浄化膜。
▲３▼  一般式（１）または（２）で表されるホスホリルコリン構造に由来するリンをポリマー１ｇ当たり０．０３〜１．３０ミリモル含むポリウレタンまたはポリウレタンウレアである上記▲１▼または▲２▼記載の抗血栓性の向上した血液浄化膜。
▲４▼  一般式（１）または（２）で表されるホスホリルコリン構造を側鎖に有するジオールを少なくともジオール成分の一部として用いて得られるポリウレタン又はポリウレタンウレアを含む製膜原液から製膜された上記▲１▼乃至▲３▼記載の抗血栓性の向上した血液浄化膜。
▲５▼  一般式（１）または（２）で表されるホスホリルコリン構造を側鎖に有するジオールを少なくともジオール成分の一部として用いて得られるポリウレタン又はポリウレタンウレアが、少なくとも血液が接触する面にコーティングされている上記▲１▼乃至▲３▼記載の抗血栓性の向上した血液浄化膜。
以下本発明を詳細に説明する。
【００１３】
本発明において、血液浄化膜に含まれるポリウレタン又はポリウレタンウレア（以下、ポリウレタンとポリウレタンウレアを総称して「ポリウレタン類」ということがある）は、下記式（１）または（２）で表されるホスホリルコリン構造を側鎖に含むものである。
【化５】
0003601662.tif 000004
【００１４】
【化６】
0003601662.tif 000005
［上記式（１）および（２）においてＲ１  は炭素数１〜２０のアルキル基、炭素数６〜１２のアリール基、炭素数７〜２０のアラルキル基、または下記基
Ｒ４  −（Ａ）ｎ−
（Ａはオキシエチレン、オキシプロピレン、オキシブチレン、オキシペンタメチレン、オキシヘキサメチレン基であり、これらの群から選ばれる１種または２種以上が混在してもよく、結合順はランダムでもよい。ｎは１から３０の整数である。Ｒ４  は炭素数１〜２０のアルキル基、または炭素数６〜１２のアリール基、炭素数７〜２０のアラルキル基である。）である。Ｒ２  、Ｒ３  は炭素数１〜２０のアルキル基、炭素数６〜１２のアリール基、または炭素数７〜２０のアラルキル基であり、それぞれ同じであっても異なっていてもよい。Ｒ５  、Ｒ６  は炭素数２〜１０のアルキレン基であり、Ｒ５  、Ｒ６  はそれぞれ同じであっても異なっていてもよい。ｍは１〜１０の整数である。Ｒ７  は、水素原子、炭素数１〜２０のアルキル基、炭素数６〜１２のアリール基または炭素数７〜２０のアラルキル基である。］
【００１５】
本発明のポリウレタン類は、活性水素含有化合物とジイソシアナート化合物とを反応させることによって得ることができる。
活性水素化合物としては一般式（１）または（２）で表されるホスホリルコリン基含有ジオールを必須成分とし、その他に活性水素含有化合物としてジオール及び／またはジアミンを併用することができる。これらの活性水素含有化合物については、特に限定的ではなく、イソシアナートに対して反応性を有する活性水素含有化合物を適宜選択して用いることができる。
【００１６】
本発明のポリウレタン類を得るためには、以下の（ｉ）〜（ｉｉｉ）の活性水素含有化合物を用いることができる。
（ｉ）前記一般式（１）または（２）で表されるホスホリルコリン基含有ジオール
（ｉｉ）ポリマージオール
（ｉｉｉ）鎖伸長剤
以下にこの発明で用いることが可能な活性水素含有化合物について示す。
【００１７】
前記一般式（１）および（２）で表される化合物の中で好ましい化合物を以下に例示する。
一般式（１）において、Ｒ２  ＝Ｒ３  ＝メチル、Ｒ５  ＝Ｒ６  ＝−ＣＨ２  −ＣＨ（ＣＨ３  ）−、ｍ＝３であるとき、Ｒ１  ＝メチル、エチル、プロピル、イソプロピル、ブチル、ｔｅｒｔ−ブチル、ヘキシル、シクロヘキシル、オクチルなどの化合物。
一般式（１）において、Ｒ２  ＝Ｒ３  ＝メチル、Ｒ５  ＝Ｒ６  ＝−ＣＨ２  −ＣＨ（ＣＨ３  ）−、ｍ＝３であるとき、Ｒ１  ＝Ｒ４  −（Ａ）ｎ−で表されるとき、Ｒ４  ＝メチル、エチル、プロピル、ブチル、オクチル、ラウリル、セチル又はオレイル、Ａは、オキシエチレン（ｎは例えば、３〜２０）、オキシプロピレン（ｎは例えば、３〜２０）、オキシブチレン（ｎは例えば、３〜２０）、オキシヘキサメチレン（ｎは例えば、３〜２０）、オキシエチレン−オキシプロピレン共重合体（ｎは例えば、３〜２０）などの化合物。
一般式（２）において、Ｒ２  ＝Ｒ３  ＝Ｒ７  ＝メチル、Ｒ５  ＝Ｒ６  ＝メチレン、ｍ＝１であるとき、Ｒ１＝メチル、エチル、プロピル、イソプロピル、ブチル、ｔｅｒｔ−ブチル、ヘキシル、シクロヘキシル、オクチルなどの化合物。
一般式（２）において、Ｒ２  ＝Ｒ３  ＝Ｒ７  ＝メチル、Ｒ５  ＝Ｒ６  ＝メチレン、ｍ＝１であるとき、Ｒ１  ＝Ｒ４  −（Ａ）ｎ−で表されるとき、Ｒ４  ＝メチル、エチル、プロピル、ブチル、オクチル、ラウリル、セチル又はオレイル、Ａは、オキシエチレン（ｎは例えば、３〜２０）、オキシプロピレン（ｎは例えば、３〜２０）、オキシブチレン（ｎは例えば、３〜２０）、オキシヘキサメチレン（ｎは例えば、３〜２０）、オキシエチレン−オキシプロピレン共重合体（ｎは例えば、３〜２０）などの化合物。
【００１８】
前記一般式（１）および（２）の化合物の内で、Ｒ１  が基Ｒ４  −（Ａ）ｎ−であるものは、側鎖末端に親水性基であるポリオキシアルキレン基が存在することによりポリウレタン類の親水性が向上し、より生体適合性に優れたものになる。そして、この様な親水性基の存在による効果が、ホスホリルコリン基が側鎖に存在することによってホスホリルコリン基の運動性が向上することと相乗的に作用して、血液凝固因子活性抑制および血小板粘着抑制効果がより有効に発揮される。
【００１９】
ポリマージオールとしては、ポリオキシアルキレングリコール（エチレン、テトラメチレン、ヘキサメチレン等の炭素数２〜８、好ましくは２〜６程度の直鎖又は分枝鎖状のアルキレン基がエーテル結合で結合したポリオキシアルキレンの末端に水酸基が結合したもの）、ポリカーボネートジオール、ポリエステルジオール、ポリブタジエンジオール、ポリイソプレンジオール、水添ポリイソプレンジオール等を用いることができる。
本発明では、ポリマージオールとしては、モノマーの繰り返し単位数が４〜２００程度のものを用いることが好ましく、モノマーの繰り返し単位数が１０〜１５０程度のものを用いることがより好ましい。この様なポリマージオールを用いることによって、得られるポリウレタン類に適度な柔軟性を付与することができる。
【００２０】
鎖伸長剤としては、アルキレンジオールおよびアルキレンジアミンから選ばれた少なくとも１種を用いればよい。
アルキレンジオールとしては、炭素数２〜８程度、好ましくは２〜６程度の直鎖または分枝鎖状のアルキレン基の両末端に水酸基を有するアルキレンジオールを用いることが好ましい。本発明での使用に適するアルキレンジオールの具体例としては、エチレングリコール、プロピレングリコール、ブチレングリコール、１，６−ヘキサメチレングリコール、ネオペンチルグリコールなどのアルキレングリコール等を例示することができる。
アルキレンジアミンとしては、エチレンジアミン、プロピレンジアミン、ブチレンジアミン、ヘキサメチレンジアミン等の直鎖状アルキレンジアミン、１，２−ジアミノプロパン、１，３−ジアミノペンタン等の分岐状アルキレンジアミン、１，２−シクロヘキサジアミン、１，３−シクロヘキサジアミン、１，４−シクロヘキサジアミン等の環状アルキレンジアミン等を用いることができる。
鎖伸長剤としては、上記したアルキレンジオール及びアルキレンジアミンから選ばれた成分を１種単独または２種以上混合して用いることができる。鎖伸長剤を用いることにより得られるポリウレタン類に適度な硬度を付与することができる。
【００２１】
本発明で用いるポリウレタン類を得るために用いられるジイソシアネート化合物としては、特に限定はなく、従来ポリウレタン類の製造に用いられるジイソシアネート、および今後開発されるであろうジイソシアネートの全てが使用可能であり、所望の特性に応じて適宜選択して用いればよい。ジイソシアネートの具体例としては、エチレンジイソシアネート、トリメチレンジイソシアネート、テトラメチレンジイソシアネート、ペンタメチレンジイソシアネート、オクタメチレンジイソシアネート、ウンデカメチレンジイソシアネート、ドデカメチレンジイソシアネート、３，３’−ジイソシアネートプロピルエーテル、シクロペンチレン−１，３−ジイソシアネート、シクロヘキサン−１，４−ジイソシアネート、４，４’−メチレンビス（シクロヘキシルイソシアナート）、イソホロンジイソシアナートなどのアルキレンジイソシアナート類、２，４−トリレンジイソシアネート、２，６−トリレンジイソシアネート、２，４−トリレンジイソシアネートと２，６−トリレンジイソシアネートとの混合物、キシリレン−１，４−ジイソシアネート、４，４’−ジフェニルメタンジイソシアネート、４，４’−ジフェニルプロパンジイソシアネート、４−イソシアナトベンシルイソシアネート、ｍ−フェニレンジイソシアネート、ｐ−フェニレンジイソシアネート、ナフタレン−１，４−ジイソシアネート、ナフタレン−１，５−ジイソシアネート等が例示される。
【００２２】
本発明で用いるポリウレタン類の製造法は特に制限されなず、常法に従って有機溶媒中で前記した活性水素含有化合物とジイソシアネート化合物とを反応させればよい。有機溶媒としては、例えば、ヘキサメチルリン酸トリアミド（ＨＭＰＡ）、Ｎ−メチル−２−ピロリドン（ＮＭＰ）、Ｎ−メチルホルムアミド（ＮＭＦ）、Ｎ，Ｎ−ジメチルホルムアミド（ＤＭＦ）、Ｎ，Ｎ−ジメチルアセトアミド（ＤＭＡｃ）、テトラヒドロフラン（ＴＨＦ）、トルエン、ジオキサン等が用いることができ、これ等の有機溶媒は混合して用いてもよい。活性水素含有化合物とジイソシアネート化合物の反応割合は、通常、ジイソシアネート化合物１当量に対して、活性水素含有化合物を０．７〜１．５当量程度とすればよく、０．８〜１．２当量程度とすることが好ましい。
具体的な反応条件については、使用するジイソシアネートやジオールの構造により異なるが、例えば、窒素雰囲気下２０〜１５０℃程度で、１〜５０時間程度撹拌しながら反応させ、この反応物を沈殿法等により生成を行う方法を例示できる。
【００２３】
また、前記の式（１）または（２）で表されるホスホリルコリン構造部分を含むジオール、ポリマージオール、アルキレンジオール等のジオール成分とジイソシアネート化合物とを、前記した方法と同様にして反応させることにより両末端にイソシアネート基を有するプレポリマーを得、このプレポリマーをＨＭＰＡ、ＮＭＰ、ＮＭＦ、ＤＭＦ、ＤＭＡｃ、ＴＨＦ等の有機溶媒に溶解した後冷却し、アルキレンジアミンを添加して鎖延長することによってポリウレタンウレアを得る方法等によって製造することもできる。
ポリウレタン類の重合時、重合を効率的に進行できるように特に制限されないが、ジブチルジラウリル酸錫、テトラブトキシチタン等の重合触媒を添加してもよい。重合触媒の添加量は、通常、反応溶液全体を基準として、１０〜１０００ｐｐｍ程度とすればよい。
【００２４】
本発明で用いるポリウレタン類１ｇに対して一般式（１）および（２）で表されるホスホリルコリン構造に由来するリンを０．０３〜１．３０ミリモル含むことが好ましい。ホスホリルコリン構造に由来するリンの含有量が０．０３ミリモルより少ないと、十分な抗血栓性が得られないことがあり、１．３０ミリモルを超えるとポリウレタン類の機械的物性が低下し、貧弱な材料になるため好ましくない。
【００２５】
本発明で用いるポリウレタン類は、重量平均分子量が３，０００〜８，０００，０００程度であり、好ましくは、５，０００〜５，０００，０００程度である。本明細書中に記載した分子量はゲルパーミネーションクロマトグラフィー（ＧＰＣ）を用いて測定した値であり、測定に用いるゲルカラムは、Ｓｈｏｄｅｘ  ＡＤ−８０３／Ｓ、ＡＤ−８０４／Ｓ、ＡＤ−８０６／Ｓ、ＫＤ−８０２の４本を直列に連結したものであり、移動相としては０．１％臭化リチウムを溶解させたＤＭＦを用い、検量線をポリスチレンで引き、５０℃で測定することによって分子量を求めた。
【００２６】
このような構造を有する本発明の血液浄化膜に含まれるポリウレタン類は、生体膜を形成するホスファチジルコリン類似構造を持つホスホリルコリン基が側鎖に導入されていることにより、主鎖に導入された場合と比較して生体適合性が向上し、非常に優れた抗血栓性を発揮できる。これは、一般に高分子主鎖は絡み合っているため、性能を発揮する官能基が主鎖にあるとその性能は十分に発揮しにくいのに対して、側鎖に性能発揮部位を有していると官能基の運動が高分子主鎖に抑制されず運動性が向上し、十分に性能発揮できることによるものと考えられる。したがって、本発明の血液浄化膜が、生体適合性が良好で非常に優れた抗血栓性を発揮できるのは、ポリウレタン類にホスホリルコリン基が側鎖に導入されているため、ホスホリルコリン基の運動性が向上し、そのため、生体膜類似構造の効果が大きく現れているためと考えられる。
さらに、本発明の抗血栓性ポリウレタン類を血液浄化膜にブレンドして製膜した場合、ホスホリルコリン基は親水性であるため、膜表面に抗血栓性ポリウレタン類は局在化する。そのため、本発明の血液浄化膜が血液と接触してもその抗血栓性は維持される。
【００２７】
本発明において、ポリウレタン類の含有量は、膜に対して、０．０１〜３０重量％であることが好ましく、０．１〜２０重量％がより好ましく、１〜１０重量％であることが特に好ましい。ポリウレタン類の含有量が膜に対して０．０１重量％より少ないと、十分な抗血栓性が得られないことがあり、また３０重量％を超えると、膜の素材によっては強度が低下したり、ウレタン類の添加により膜の透過性が低下することがあるので好ましくない。通常、ポリウレタン類の含有量が増加すると抗血栓性は向上するが、ポリウレタン類の膜中への存在状態によって（例えば、膜材質中に均一に分散している場合や膜の表面に集中して存在する場合など）その効果は一概には言えない。一般的には上記範囲にあることで実用上問題のない抗血栓性を得ることが可能である。
【００２８】
本発明の血液浄化膜の利用は、血液透析膜、血液透析濾過膜、血液濾過膜などの腎不全治療に用いられる一般に人工腎臓と呼ばれるもの、血漿分離膜、人工肺等、血液と接触し、透析、濾過、ガス交換等血液に対して作用を行う全ての膜で応用することができる。また、血液浄化治療とはことなるが、血液から血漿を分離して献血するドナープラズマフェレーシス用の血漿分離膜にも応用することができるが、もっとも好ましい利用用途としては、膜と血液の接触時間が長い、持続的血液浄化治療用の膜である。
【００２９】
膜の素材としては、特に制限されることはなく、再生セルロース、鹸化セルロース、セルロースアセテート、セルローストリアセテート、修飾セルロース等のセルロース類、ポリアクリロニトリル、ポリスルホン、ポリエーテルスルホン、ポリアミド、ポリメチルメタクリレート、エチレンビニルアルコール共重合体、ポリビニルアルコール、ポリエチレン、ポリプロピレン、シリコンなどが上げられる。
【００３０】
膜の形態は特に制限されることなく、中空糸膜、管状膜、平膜などが上げられる。
【００３１】
本発明において、ポリウレタン類を膜に導入するための好ましい手法としては、ポリウレタン類を含む製膜原液から、血液浄化膜を製膜することである。すなわち、通常、血液浄化膜は、膜素材としてのポリマー、ポリマーに対する溶媒、必要により非溶媒や添加剤を加え溶解した製膜原液から製膜されるが、ポリウレタン類を添加し均一に溶解した製膜原液から製膜すれば、ポリウレタン類を含んだ血液浄化膜を得ることができる。ただしポリウレタン類の耐熱性はあまり高くない場合は、ポリマーを溶解するために高温を要する場合は、一度高温で溶解した製膜原液を冷却した後に、ポリウレタン類を添加することもできる。
【００３２】
本発明において、ポリウレタン類を膜に導入するための別の好ましい手法としては、常法により得られた血液浄化膜に、ポリウレタン類をコーティングすることである。この方法は、一旦製膜した血液浄化膜に後処理によって、ポリウレタン類を導入することになり、工程が複雑となるが、製膜時に製膜原液を高温に保たねばならない場合や、膜素材とポリウレタン類が同一の溶媒に溶解できない場合に、血液浄化膜にポリウレタンを導入するための手法として好適に用いることができる。
【００３３】
【実施例】
以下、実施例を挙げて、具体的に本発明を説明するが、本発明はこれらに何ら限定されるものではない。
（ウレタン類の製造）
【００３４】
【化７】
0003601662.tif 000006
一般式（２）において、Ｒ１  ＝Ｒ４  −（Ａ）ｎ−であり、Ｒ４  ＝メチル、Ａ＝オキシエチレン、ｎは平均値３．２５、Ｒ２  ＝Ｒ３  ＝Ｒ７  ＝メチル、Ｒ５  ＝Ｒ６  ＝メチレン、ｍ＝１であるジオール  ６０．００ｇ、ポリテトラメチレングリコール（平均分子量１３００）１５８．４ｇ、及びブタンジオール  ３９．４４ｇを、ＤＭＡｃ  ７００ｍｌに溶解させた。この溶液に４，４‘−メチレンビス（シクロヘキシルイソシアネート）２０２．００ｇをＤＭＡｃ  ３００ｍｌに溶解した溶液を、アルゴンガスによって反応器内を十分に置換した後、ゆっくり滴下した。滴下後、１００℃２４時間攪拌し、重合を行った。この反応物を水  ５，０００ｍｌに攪拌しながら流し込み、生成した沈殿物を濾別し、ＴＨＦに溶解し、さらに５０ｖｏｌ％メタノール水溶液に攪拌しながら注ぎ込み、生じた沈殿物を回収して減圧乾燥し、重合体Ａを得た。得られた重合体Ａの重量平均分子量は、１２３，０００であった。
【００３５】
（実施例１）
ポリマーとしてポリエーテルスルホン（住友化学株式会社製  、スミカエクセル４８００Ｐ  ）１８重量％、溶媒としてＮ−メチル−２−ピロリドン６４重量％、非溶媒としてトリエチレングリコール１６重量％、さらに親水化剤としてポリビニルピロリドンＫ９０  １重量％に重合体Ａ１重量％を添加し、５０℃にて、３時間攪拌溶解し、１時間静置脱泡した後、焼結フィルターにて、未溶解物を除去し紡糸原液を得た。スリット外径３００μｍ、スリット内径２００μｍ、内液吐出孔径１００μｍのチューブインオリフィス型ノズルの外側スリットより紡糸原液を、内液吐出孔より、水５０重量％、ＮＭＰ  ４０重量％、トリエチレングリコール１０重量％の内液を吐出した。ノズルから吐出した紡糸原液は３０ｃｍの空中走行部を経て、ノズル直下の凝固浴に導いた。凝固液は水８０重量％、ＮＭＰ  １６重量％、トリエチレングリコール４重量％で温度は６０℃であった。凝固した中空糸膜は、水洗後、乾燥しワインダーにて巻き取った。巻取り速度は１５ｍ／ｍｉｎであった。得られた中空糸膜の内径は２００μｍ、外径は２８０μｍであり、膜厚は４０μｍであった。
得られた中空糸膜を９６００本束ね、ダイアライザーを組み立てた。ダイアライザーの膜面積は１．５ｍ２  であった。
【００３６】
（比較例１）
紡糸原液にポリウレタン類を添加しないことを除いて、他は実施例１と全く同じ方法で、中空糸膜を紡糸し、同様に膜面積１．５ｍ２  のダイアライザーを得た。
【００３７】
（実施例２）
重合体ＡをＴＨＦで希釈して０．５％とし、比較例１で得られたダイアライザーの血液側にこの溶液を流通し、その後窒素気流下で乾燥することにより重合体Ａを血液透析膜血液側表面にコーティングした。コーティング前後の重量変化から、コーティング量は膜に対して３．５重量％であった。
【００３８】
（抗血栓性評価実験）
実施例１、２、比較例１で得られた、膜面積１．５ｍ２  のダイアライザーを用いた。各ダイアライザーを生理食塩水１Ｌで洗浄した後、ＡＣＤ添加牛血液（ヘマトクリット３０％、総タンパク質濃度６．５ｇ／ｄｌ、３７℃）２Ｌを２００ｍｌ／ｍｉｎで流し、２０ｍｌ／ｍｉｎの条件で濾過し、ダイアライザーからの流出血液とろ液をリザーバーに戻す循環テストを４時間実施した。血液循環前、循環１時間後、２時間後、３時間後、終了時（４時間後）で血小板数を計測すると共に、循環テスト終了後、使用したダイアライザーを１Ｌの生理食塩水で血液側を洗浄したときに、ダイアライザー中の中空糸の残血本数を計測した。得られた結果を表１に示す。
実施例１および２のウレタン類を含む膜を用いたダイアライザーにおいて、血小板の減少が少なく、また残血が少ないことがわかる。
【００３９】
（ダイアライザー性能評価実験）
実施例１，２、比較例１で得られた膜面積１．５ｍ２  のダイアライザーの３７℃水の透水性、血液側水溶液流量２００ｍｌ、透析液流量５００ｍｌ、３７℃での尿素、ビタミンＢ１２、ミオグロビンのクリアランスを測定した。得られた結果を表２に示す。
いずれのダイアライザーも実用上差し支えのない性能を有しており、ウレタン類の導入により膜性能が低下しないことが確認された。
【００４０】
【表１】
0003601662.tif 000007
比較例１においては循環終了後、ダイアライザーのおよそ１／３の糸に残血が認められた。
【００４１】
【表２】
0003601662.tif 000008